(57)【要約】  化粧パネルは、発泡樹脂から形成された発泡体を含む芯層と、芯層の表裏両面に設けられ、樹脂が含浸した繊維シートから形成された樹脂含浸繊維シート層と、樹脂含浸繊維シート層の表面側に設けられた樹脂製フィルム又は突き板から形成された化粧層とを備え、芯層と化粧層の間に少なくとも樹脂含浸繊維シート層が介在し、樹脂含浸繊維シート層は芯層と化粧層を接着している。
2017094259.tif 000002
【特許請求の範囲】
【請求項１】
発泡樹脂から形成された発泡体を含む芯層と、
この芯層の表裏両面に設けられ、樹脂が含浸した繊維シートから形成された樹脂含浸繊維シート層と、
この樹脂含浸繊維シート層の表面側に設けられ、樹脂製フィルム又は突き板から形成された化粧層と
を備えた化粧パネルであって、
前記芯層と前記化粧層の間に少なくとも前記樹脂含浸繊維シート層が介在し、前記樹脂含浸繊維シート層は前記芯層と前記化粧層を接着している
ことを特徴とする化粧パネル。
【請求項２】
前記繊維シートは、ガラス繊維の織布、不織布又はマットであることを特徴とする請求項１に記載の化粧パネル。
【請求項３】
前記樹脂含浸繊維シート層の前記樹脂は、無発泡の樹脂、又は発泡倍率7倍以下で発泡した、前記芯層の前記発泡樹脂よりも発泡倍率が低い低発泡樹脂であることを特徴とする請求項１に記載の化粧パネル。
【請求項４】
前記芯層の前記発泡樹脂は、発泡倍率30〜60倍の範囲で発泡した樹脂であることを特徴とする請求項１に記載の化粧パネル。
【請求項５】
前記化粧パネルの表面側に位置する前記樹脂含浸繊維シート層と前記化粧層の間に、樹脂から形成された表層側樹脂層が介在し、前記樹脂含浸繊維シート層及び前記表層側樹脂層の両方が前記芯層と前記化粧層を接着していることを特徴とする請求項１に記載の化粧パネル。
【請求項６】
前記表層側樹脂層又は前記化粧パネルの表面側に位置する前記樹脂含浸繊維シート層のいずれか一方又は両方に、遮光性を有する顔料が配合されていることを特徴とする請求項１又は５に記載の化粧パネル。
【請求項７】
前記顔料の配合量は、前記表層側樹脂層又は樹脂含浸繊維シート層の前記樹脂の全量に対して1〜5質量%であることを特徴とする請求項６に記載の化粧パネル。
【請求項８】
前記芯層は枠体をも含み、この枠体は前記芯層の外郭を形成し、前記樹脂含浸繊維シート層及び前記化粧層の両方が、前記芯層の前記表裏両面の端縁から外側に向かって延び、前記樹脂含浸繊維シート層及び前記化粧層の両方において前記芯層の前記端縁から外側にはみ出した部分が折り曲げられ、前記化粧パネルの木口に対応する前記枠体の端面を被覆していることを特徴とする請求項１又は５に記載の化粧パネル。
【請求項９】
前記樹脂含浸繊維シート層及び前記化粧層の両方における前記芯層の前記端縁から外側にはみ出した前記部分は、前記芯層の表面側と裏面側において相互に接触し、前記枠体の前記端面を被覆していることを特徴とする請求項８に記載の化粧パネル。
【請求項１０】
前記枠体の端面部に溝が形成され、前記樹脂含浸繊維シート層及び前記化粧層の両方における前記芯層の前記端縁から外側にはみ出した前記部分は、前記芯層の表面側と裏面側において相互に密着して前記溝内に収められていることを特徴とする請求項９に記載の化粧パネル。
【請求項１１】
前記樹脂含浸繊維シート層及び前記化粧層の両方が、前記芯層の前記表裏両面の端縁から外側に向かって延び、前記樹脂含浸繊維シート層及び前記化粧層の両方において前記芯層の前記端縁から外側にはみ出した部分が折り曲げられ、前記化粧パネルの木口に対応する前記芯層の端面を被覆していることを特徴とする請求項１又は５に記載の化粧パネル。
【請求項１２】
前記樹脂含浸繊維シート層及び前記化粧層の両方における前記芯層の前記端縁から外側にはみ出した前記部分は、前記芯層の表面側と裏面側において相互に接触し、前記芯層の前記端面を被覆していることを特徴とする請求項１１に記載の化粧パネル。
【請求項１３】
前記芯層の端面部に溝が形成され、前記樹脂含浸繊維シート層及び前記化粧層の両方における前記芯層の前記端縁から外側にはみ出した前記部分は、前記芯層の表面側と裏面側において相互に密着して前記溝内に収められていることを特徴とする請求項１２に記載の化粧パネル。
【発明の詳細な説明】
【技術分野】
【０００１】
本発明は、住宅等の建具や内装材をはじめとし、家具用の部材等にも使用される、表面に化粧が施された化粧パネルに関する。
【背景技術】
【０００２】
前記化粧パネルには、芯層と、この芯層の表裏両面に貼り合わされた中間層と、この中間層の表面に貼り合わされた化粧層とからなる積層構造が一般に採用されている。【０００３】
このような化粧パネルの前記芯層に採用される材料(以下、芯層用材料と記す)は、化粧パネルの使用目的や用途、特性等に応じて選択される。前記芯層材料としては、例えば、単板積層材(LVL(Laminated Veneer Lumber))、パーティクルボード(Particle Board)等の木質材が例示される。【０００４】
前記中間層に採用される材料(以下、中間層用材料と記す)としては、例えば、中密度繊維板(MDF(Medium Density Fibreboard))等の木質材が例示される。このMDFを前記中間層用材料として用いる場合、通常、前記芯層の表面に防湿シート(moisture membrane)が貼り合わせられる。この防湿シートは、吸湿と放湿を繰り返すことによる前記MDFの寸法変化を抑制する役割を担うと考えられる。このことから、化粧パネルの表裏方向の反りが低減されると期待される。【０００５】
しかしながら、前記防湿シートは、前記中間層の寸法変化を抑制することはできても、前記芯層用材料に前記LVL等の前記木質材が適用された場合、化粧パネルの表面と裏面の間で寸法変化が生じることが往々にしてあった。このため、前記防湿シートの採用だけでは化粧パネルの前記反りを抑制することには難点があった。【０００６】
そこで、前記反りを抑制することを目的とした化粧パネルが、これまでにいくつか提案されている。例えば、日本国公開特許公報No. JP2002-79609Aでは、木質の芯材の伸縮による化粧パネルの表裏方向の反りを低減することを目的とした化粧パネルが記載されている。この化粧パネルでは、裏面に補強層が一体化された、化粧用金属シート及び前記防湿性シートが前記芯材の表裏両面に接着されている。【０００７】
また、例えば、日本国公開特許公報No. JP2005-41130Aでは、軽量で反りの発生が抑制され、寸法安定性にも優れた化粧パネルが記載されている。この化粧パネルでは、熱可塑性樹脂から形成された、軽量な芯材としての板状体の表裏両面に、ガラス繊維から形成された布、熱可塑性樹脂から形成されたシート及び化粧層が設けられている。
【発明の概要】
【発明が解決しようとする課題】
【０００８】
しかしながら、日本国公開特許公報No. JP2002-79609Aに記載された前記化粧パネルでは、前記芯層用材料として前記LVLや前記パーティクルボード等の前記木質材が用いられ、かつ前記補強層が一体化された前記化粧用金属シートが用いられるため、化粧パネルが重くなるという問題が指摘される。【０００９】
また、日本国公開特許公報No. JP2005-41130Aに記載された前記化粧パネルでは、前記板状体の前記表裏両面に、前記布、前記シート及び前記化粧層を接着剤等で貼り合わせる必要があり、このため、化粧パネルの生産性が悪いという問題が指摘される。しかも、化粧パネルの構造が複雑となることも相俟って、前記布、前記シート及び前記化粧層の剥がれ等の不具合が生じる可能性も指摘される。その上、前記シートの表面に前記化粧層が設けられていることから、前記化粧パネルは、その表面側における耐衝撃性が低いことが指摘されもする。【００１０】
本発明は、前述のとおりの問題点を解消し、軽量でありながら、十分な表面強度を有し、断熱性をも兼ね備え、しかも、優れた寸法安定性を有し、表裏側の環境差によって発生する可能性がある反りを抑制しつつ、耐衝撃性にも優れた化粧パネルを提供することを目的とする。
【課題を解決するための手段】
【００１１】
前記目的を達成するために、本発明の化粧パネルは、発泡樹脂から形成された発泡体を含む芯層と、この芯層の表裏両面に設けられ、樹脂が含浸した繊維シートから形成された樹脂含浸繊維シート層と、この樹脂含浸繊維シート層の表面に設けられ、樹脂製フィルム又は突き板から形成された化粧層とを備えた化粧パネルであって、前記芯層と前記化粧層の間に前記樹脂含浸繊維シート層が介在し、前記樹脂含浸繊維シート層は前記芯層と前記化粧層を接着していることを特徴とする。
【発明の効果】
【００１２】
本発明の化粧パネルによれば、軽量でありながら、十分な表面強度を有し、断熱性をも兼ね備え、しかも、優れた寸法安定性を有し、表裏側の環境差によって発生する可能性がある反りを抑制しつつ、耐衝撃性にも優れた化粧パネルが実現される。
【図面の簡単な説明】
【００１３】
【図１】本発明の化粧パネルの一実施形態を示した一部切欠斜視図である。
【図２】図１に示した化粧パネルのＡ−Ａ断面図である。
【図３】図１及び図２に示した化粧パネルの木口に化粧材の取り付ける場合を示した分解斜視図である。
【図４】本発明の化粧パネルの別の実施形態を、図２と同様に示した断面図である。
【図５】図１及び図２に示した化粧パネルを製造する方法の一形態を示した概略断面図である。
【図６】化粧パネルの芯層に金具取付け用の補強材を取り付けた一形態を例示した斜視図である。
【図７】図５に示した化粧パネルの製造方法において、補強材をも配置して化粧パネルを製造する場合を例示した概略断面図である。
【図８】図５に示した化粧パネルの製造方法において、サイズを可変とした芯層を成形する場合を示した概略平面図である。
【図９】本発明の化粧パネルのまた別の実施形態を示した一部切欠斜視図である。
【図１０】図９に示した化粧パネルのＡ−Ａ断面図である。
【図１１】図９及び図１０に示した化粧パネルの芯層の一形態を示した一部切欠平面図である。
【図１２】図１０に示した化粧パネルの端部を拡大して示した概略断面図である。
【図１３】（ａ）（ｂ）は、それぞれ、図９及び図１０に示した化粧パネルの製造に当たって、樹脂含浸繊維シート層及び化粧層における芯層の端縁から外側にはみ出した部分を折り曲げる際の一形態を示した概略断面図である。
【図１４】（ａ）（ｂ）は、それぞれ、図９及び図１０に示した化粧パネルにおいて、樹脂含浸繊維シート層及び化粧層における芯層の端縁から外側にはみ出した部分によって枠体の端面を被覆する一形態を示した概略断面図である。
【図１５】（Ａ）（Ｂ）（Ｃ）（Ｄ）（Ｅ）（Ｆ）は、図１４（ｂ）に示した化粧パネルの製造方法の一形態を示した概要断面工程図である。
【図１６】（Ａ）（Ｂ）（Ｃ）（Ｄ）（Ｅ）（Ｆ）は、図１４（ｂ）に示した化粧パネルの製造方法の別の形態を示した概要断面工程図である。
【図１７】図９及び図１０に示した化粧パネルの製造を図５に示した化粧パネルの製造方法に準じて行えるようにする場合の枠体の一形態を示した概略断面図である。
【図１８】図９及び図１０に示した化粧パネルの製造を図５に示した化粧パネルの製造方法に準じた製造方法の一形態を示した概略断面図である。
【図１９】図９及び図１０に示した化粧パネルの製造を図５に示した化粧パネルの製造方法に準じた製造方法の別の形態を示した概略断面図である。
【図２０】本発明の化粧パネルのさらにまた別の実施形態を示した一部切欠斜視図である。
【図２１】図２０に示した化粧パネルのＡ−Ａ断面図である。
【図２２】図２１に示した化粧パネルの端部を拡大して示した概略断面図である。
【図２３】（ａ）（ｂ）は、それぞれ、図２０及び図２１に示した化粧パネルの製造に当たって、樹脂含浸繊維シート層及び化粧層における芯層の端縁から外側にはみ出した部分を折り曲げる際の一形態を示した概略断面図である。
【図２４】（ａ）（ｂ）は、それぞれ、図２０及び図２１に示した化粧パネルにおいて、樹脂含浸繊維シート層及び化粧層における芯層の端縁から外側にはみ出した部分によって枠体の端面を被覆する一形態を示した概略断面図である。
【図２５】（Ａ）（Ｂ）（Ｃ）（Ｄ）（Ｅ）（Ｆ）は、図２４（ｂ）に示した化粧パネルの製造方法の一形態を示した概要断面工程図である。
【図２６】（Ａ）（Ｂ）（Ｃ）（Ｄ）（Ｅ）（Ｆ）は、図２４（ｂ）に示した化粧パネルの製造方法の別の形態を示した概要断面工程図である。
【図２７】図２０及び図２１に示した化粧パネルの製造を図５に示した化粧パネルの製造方法に準じた製造方法の一形態を示した概略断面図である。
【図２８】図２０及び図２１に示した化粧パネルの製造を図５に示した化粧パネルの製造方法に準じた製造方法の別の形態を示した概略断面図である。
【発明を実施するための形態】
【００１４】
図１は、本発明の化粧パネルの一実施形態を示した一部切欠斜視図である。図２は、図１に示した化粧パネルのＡ−Ａ断面図である。図４は、本発明の化粧パネルの別の実施形態を、図２と同様に示した断面図である。図９は、本発明の化粧パネルのまた別の実施形態を示した一部切欠斜視図である。図１０は、図９に示した化粧パネルのＡ−Ａ断面図である。図２０は、本発明の化粧パネルのさらにまた別の実施形態を示した一部切欠斜視図である。図２１は、図２０に示した化粧パネルのＡ−Ａ断面図である。
【００１５】
図１、図２、図４、図９、図１０、図２０、及び図２１に示したように、化粧パネル１、１ａ、１ｂ、１ｃは、芯層２と、樹脂含浸繊維シート層３と、化粧層４とを備える。芯層２は、発泡樹脂から形成された発泡体を含む。樹脂含浸繊維シート層３は、樹脂が含浸した繊維シートから形成され、芯層２の表裏両面に設けられる。化粧層４は、樹脂製フィルム又は突き板から形成され、樹脂含浸繊維シート層３の表面側に設けられる。
【００１６】
化粧パネル１、１ａ、１ｂ、１ｃでは、芯層２と化粧層４の間に少なくとも樹脂含浸繊維シート層３が介在し、樹脂含浸繊維シート層３は芯層２と化粧層４を接着している。
【００１７】
なお、化粧パネル１、１ａ、１ｂ、１ｃでは、前記繊維シートは、ガラス繊維の織布、不織布又はマットであることが好ましい。
【００１８】
また、化粧パネル１、１ａ、１ｂ、１ｃでは、樹脂含浸繊維シート層３の前記樹脂は、無発泡の樹脂、又は発泡倍率7倍以下で発泡した、芯層２の前記発泡樹脂よりも発泡倍率が低い低発泡樹脂であることが好ましい。
【００１９】
また、化粧パネル１、１ａ、１ｂ、１ｃでは、芯層２の前記発泡樹脂は、発泡倍率30〜60倍で発泡した樹脂であることが好ましい。
【００２０】
また、化粧パネル１、１ａ、１ｂ、１ｃでは、その表面側に位置する樹脂含浸繊維シート層３と化粧層４の間に、樹脂から形成された表層側樹脂層が介在し、前記樹脂含浸繊維シート層及び前記表層側樹脂層の両方が前記芯層と前記化粧層を接着していることが好ましい。
【００２１】
また、化粧パネル１、１ａ、１ｂ、１ｃでは、表層側樹脂層１１又は化粧パネル１、１ａ、１ｂの表面側に位置する樹脂含浸繊維シート層３のいずれか一方又は両方に、遮光性を有する顔料が配合されていることが好ましい。
【００２２】
前記顔料の配合量は、表層側樹脂層１１又は樹脂含浸繊維シート層３の前記樹脂の全量に対して1〜5質量%であることが好ましい。
【００２３】
化粧パネル１ｂでは、芯層２は枠体２１をも含み、枠体２１は芯層２の外郭を形成し、樹脂含浸繊維シート層３及び化粧層４の両方が、芯層２の前記表裏両面の端縁から外側に向かって延び、樹脂含浸繊維シート層３及び化粧層４の両方において芯層２の前記端縁から外側にはみ出した部分が折り曲げられ、化粧パネル１ｂの木口に対応する枠体２１の端面を被覆していることが好ましい。
【００２４】
また、化粧パネル１ｂでは、樹脂含浸繊維シート層３及び化粧層４の両方における芯層２の前記端縁から外側にはみ出した前記部分は、芯層２の表面側と裏面側において相互に接触し、枠体２１の前記端面を被覆していることが好ましい。
【００２５】
また、化粧パネル１ｂでは、枠体２１の前記端面に溝１３が形成され、樹脂含浸繊維シート層３及び化粧層４の両方における芯層２の前記端縁から外側にはみ出した前記部分は、芯層２の表面側と裏面側において相互に密着して溝１３内に収められていることが好ましい。
【００２６】
化粧パネル１ｃでは、樹脂含浸繊維シート層３及び化粧層４の両方が、芯層２の前記表裏両面の端縁から外側に向かって延び、樹脂含浸繊維シート層３及び化粧層４の両方において芯層２の前記端縁から外側にはみ出した部分が折り曲げられ、化粧パネル１ｃの木口に対応する芯層２の端面を被覆していることが好ましい。
【００２７】
また、化粧パネル１ｃでは、樹脂含浸繊維シート層３及び化粧層４の両方における芯層２の前記端縁から外側にはみ出した前記部分は、芯層２の表面側と裏面側において相互に接触し、芯層２の前記端面を被覆していることが好ましい。
【００２８】
また、化粧パネル１ｃでは、芯層２の端面部に溝１３が形成され、樹脂含浸繊維シート層３及び化粧層４の両方における芯層２の前記端縁から外側にはみ出した前記部分は、芯層２の表面側と裏面側において相互に密着して溝１３内に収められていることが好ましい
【００２９】
まず、図１及び図２に示した化粧パネル１について詳述する。
【００３０】
化粧パネル１が備える芯層２が含む、前記発泡体を形成する前記発泡樹脂としては、芯層２に要求される強度等の特性を実現する発泡樹脂であればよく、その種類に特に制限はない。例えば、ウレタン樹脂、スチレン樹脂、ポリエチレン樹脂、ポリスチレン樹脂等の発泡性を有する樹脂が例示される。これらの発泡樹脂の中では、発泡性や断熱性の観点からはウレタン樹脂が好適である。なお、前記発泡樹脂は、化粧パネル１の使用目的や用途、特性等に応じて適宜選択され、２種類以上の併用も可能である。  
【００３１】
前述のとおり、前記発泡樹脂の発泡倍率は30〜60倍の範囲であることが好ましい。前記発泡樹脂をより簡便に発泡させるために、前記発泡樹脂に、発泡剤、発泡助剤、気泡調整剤等の添加が可能である。前記発泡剤の種類は特に制限はなく、公知のものを含め、適宜に選択することができる。例えば、プロパン、ｎ−ブタン、イソブタン等の炭化水素、アセトン、メチルエチルケトン等のケトン類、メタノール、エタノール等のアルコール類、ジメチルエーテル、ジエチルエーテル等のエーテル化合物等が例示される。また、前記発泡剤として、炭酸ガス、窒素、アンモニア等の無機ガス等が例示される。発泡助剤の種類も特に制限はなく、公知のものを含め、適宜に選択することができる。例えば、アジピン酸イソブチル、トルエン、シクロヘキサン、エチルベンゼン等が例示される。また、前記気泡調整剤の種類も特に制限はなく、公知のものを含め、適宜に選択することができる。例えば、メタクリル酸エステル系共重合ポリマー、エチレンビスステアリン酸アミド、ポリエチレンワックス、エチレン−酢酸ビニル共重合体等が例示される。前記発泡剤、前記発泡助剤、前記気泡調整剤等は、２種類以上の併用が可能である。
【００３２】
なお、前記発泡樹脂には、芯層２に要求される強度等の特性を実現する限りにおいて、前記発泡樹脂の安定化やより一層の強化等の副次的効果が得られる化学成分を添加することが可能である、前記化学成分としては、例えば、安定剤、フィラー等が例示される。
【００３３】
前記発泡樹脂を発泡させながら芯層２の前記発泡体を成形する方法には、例えば、公知の発泡成形法を採用することができる。例えば、前記発泡樹脂を加熱して流動性を持たせた状態で発泡させる溶融発泡成形法等が例示される。芯層２の厚さは、化粧パネル１の使用目的や用途、特性等に応じて適宜決定することができる。通常は5〜50mmの範囲、好ましくは10〜40mmの範囲が例示される。芯層２が前記発泡体を含むことによって、軽量化と良好な断熱性を実現することができる。
【００３４】
樹脂含浸繊維シート層３は、前述のとおり、前記樹脂が含浸した前記繊維シートから形成される。前記繊維シートとしては、前述のとおり、ガラス繊維の織布、不織布又はマットが好ましい。前記織布としては、例えば、縦糸及び横糸にガラスロービングを用いて織成した織物であるガラスクロス等が例示される。前記不織布としては、例えば、長さ約10mmのガラス繊維を水中に分散させ、湿式抄紙法によってすくい取り、脱水後、シート化したものの表面に、エポキシ樹脂、アクリル樹脂等の接着剤を塗布したガラスペーパー等が例示される。前記マットとしては、長さ50mm前後に切断したガラスストランドを、ランダムにかつ均等に分散させ、ポリエステルバインダー等の結合剤を用いてマット状に成形したガラスマット等が例示される。これらの繊維シートの中では、平織、絡み織等のガラスクロスが好適であり、平織のガラスクロスがより好適である。
【００３５】
前記繊維シートの厚さとしては、0.1〜0.5mmの範囲が好ましい。前記ガラスマットの場合、厚さは0.3〜0.4mmの範囲がより好ましい。また、前記ガラスクロスの場合、厚さは0.1〜0.3mmの範囲がより好ましい。また、前記ガラスクロスの場合、その密度としては、例えば、30〜120本/25mmの範囲が好ましく例示される。また、番手としては、例えば、67〜135texの範囲が例示される。
【００３６】
前記繊維シートには、前記ガラス繊維の前記織布、前記不織布又は前記マットと、植物繊維の織布、不織布、フィルム、紙又はマットとが積層されたものも採用可能である。前記植物繊維としては、繊維マットや製紙に用いられる植物繊維等が例示される。前記繊維シートの強度、耐久性及び寸法安定性等を考慮する場合、前記植物繊維としては、麻を含んだ天然繊維、ヤシ繊維又は農産廃棄物繊維のいずれか１種類以上であることが好ましい。
【００３７】
前記繊維シートの目付け(weight: 単位面積当たりの重さ)としては、一般に、150g/m2以上350g/m2以下の範囲が例示される。前記目付けが前記範囲内であると、化粧パネル１の表面強度の向上により有効であり、しかも、表面の平滑性により有効ともなる。なお、前記繊維シートが前記ガラスクロスである場合、前記目付けは200g/m2以上であることが好ましい。また、前記ガラスペーパーである場合、前記目付けは50g/m2以上であることが好ましい。さらに、前記ガラスマットである場合、前記目付けは300g/m2以上であることが好ましい。
【００３８】
前記繊維シートに含浸する前記樹脂としては、前述のとおり、無発泡の樹脂、又は発泡倍率7倍以下で発泡した、芯層２の前記発泡樹脂よりも発泡倍率が低い低発泡樹脂が好ましい。前記樹脂としては、例えば、ウレタン樹脂、ポリスチレン樹脂、ポリエチレン樹脂、ポリプロピレン樹脂、フェノール樹脂等を単独又は２種類以上を併用したものが例示される。
【００３９】
前記低発泡樹脂の場合、その種類にもよるが、発泡倍率は、一般に7倍以下が例示され、より好ましくは5倍以下が例示される。より具体的には、前記低発泡樹脂としてウレタン樹脂が採用される場合、発泡倍率は、1〜5倍の範囲、好ましくは1〜3倍の範囲、より好ましくは1〜2倍の範囲であることが例示される。
【００４０】
前記低発泡樹脂がウレタン樹脂である場合、前記繊維シートへの含浸性に優れ、かつ化粧層４及び芯層２との接着性にも優れ、含浸性と接着性のバランスがとれるという利点もある。
【００４１】
無発泡の前記樹脂及び前記低発泡樹脂には、硬化剤や難燃材等を添加することが可能である。
【００４２】
樹脂含浸繊維シート層３は、前記繊維シートへの前記樹脂の含浸によって、化粧パネル１の表面強度、表面の平滑性、寸法安定性等の物性の向上に寄与する。前記樹脂の含浸量の増加にともなってそれらの物性は高くなる。前記樹脂の含浸量としては、例えば、150g/m2以上であることが例示される。一方、化粧パネル１の製造コストを考慮すると、150g/m2以上250g/m2以下の範囲が好ましい。
【００４３】
前記繊維シートへの前記樹脂の含浸は、例えば、前記繊維シートの厚さ方向の外側からスプレー塗布やローラー塗布等によって行うことができる。この場合には、前記樹脂を前記繊維シートに一様に塗布することが可能である。また、前記含浸は、樹脂製フィルム又は突き板の表面にスプレー塗布やローラー塗布により前記樹脂を一様に塗布した後、塗布面に前記繊維シートを載置することによって行うことも可能である。さらに、前記含浸は、前記樹脂の貯留容器内に前記繊維シートを浸した後、余分な前記樹脂をローラー等で絞り取ることによって行うことも可能である。
【００４４】
図１及び図２に示した化粧パネル１では、化粧層４は樹脂含浸繊維シート層３の表面に設けられ、芯層２と化粧層４の間には樹脂含浸繊維シート層３のみが介在し、樹脂含浸繊維シート層３は芯層２と化粧層４を接着している。樹脂含浸繊維シート層３は前記樹脂が含浸されているため、自己接着性を有する。その結果、化粧層４は、前述のとおり、前記樹脂製フィルム又は前記突き板から形成されるが、樹脂含浸繊維シート層３による接着強度は十分となる。層間剥離の発生が抑制される。また、樹脂含浸繊維シート層３の前述のとおりの介在によって、化粧層４の厚さにかかわらず、表面硬度や表面強度が十分で、かつ表面の平滑性や寸法安定性に優れた化粧パネル１が実現される。さらに、樹脂含浸繊維シート層３は化粧パネル１の軽量化にも寄与し、かつ化粧層４の意匠の選択の自由度を高めることを可能にする。
【００４５】
化粧層４は、前述のとおり、樹脂製フィルム又は突き板から形成される。前記樹脂製フィルムとしては、これまでに化粧パネルや化粧ボードに用いられている公知のものも含め、その種類は特に限定されない。例えば、塩化ビニル樹脂フィルム、ポリエチレン樹脂フィルム、ポリエチレンテレフタレート樹脂フィルム、ポリプロピレン樹脂フィルム、ポリカーボネート樹脂フィルム、アクリル樹脂フィルム、ウレタン樹脂フィルム等が例示される。
【００４６】
前記樹脂製フィルムの場合、その厚さとしては、化粧層４の強度やハンドリング性等を考慮して適宜決定することができる。例えば、0.02〜1mmの範囲、好ましくは0.05〜0.2mmの範囲、より好ましくは60〜120μmの範囲が例示される。前記樹脂製フィルムとしては、前述の樹脂製フィルムの他、メラミン樹脂板、フェノール樹脂板又はこれらを用いた不燃面材を採用することも可能である。
【００４７】
前記突き板の場合、これまでに化粧パネルや化粧ボードに用いられている公知のものも含め、その種類は特に限定されない。例えば、厚さ0.2〜1mmの範囲の木質の薄板等が例示される。前記突き板を採用する場合、それ自身が有するより自然で多様な風合いを化粧パネル１に持たせることが可能となる。
【００４８】
また、前記突き板では、化粧層４の表面の平滑性や強度等を考慮すると、樹脂含浸繊維シート層３と対向する面に、接着剤を介して不織布等を貼り付け、裏打ちして補強することが好ましい。
【００４９】
前述の裏打ちによる補強を行う際に用いる前記接着剤としては、前記突き板に水分が移行しにくい非水溶性接着剤が例示される。この非水溶性接着剤としては、例えば、溶液タイプのアクリル共重合体、合成ゴムタイプの接着剤、又は熱可塑性合成樹脂であるホットメルト接着剤の単独又は２種類以上を併用したもの等が例示される。ホットメルト接着剤(hotmelt adhesive)については、例えば、エチレン酢酸ビニル(EVA(Ethylene Vinyl Acetate Copolymer))やポリウレタンリアクティブ(PUR(Poly Urethane Reactive))等が知られている。これらの他、ホットメルト接着剤としては、エポキシ樹脂タイプ、ウレタンタイプ、塩化ビニルタイプ、酢酸ビニルタイプの接着剤等の単独又は２種類以上を併用したものを例示することができる。
【００５０】
なお、化粧層４は、化粧パネル１の表裏両面に同一のものを採用するばかりではく、化粧パネル１の表面に設ける化粧層４と裏面に設ける化粧層４とに異なるものを採用することができる。
【００５１】
以上のとおりの化粧パネル１は、軽量でありながら、十分な表面強度を有し、断熱性も兼ね備える。また、化粧パネル１は、優れた寸法安定性を有し、表裏側の環境さによって発生する可能性がある反りを抑制しつつ、耐衝撃性にも優れる。このような化粧パネル１は、また、積層構造がシンプル(simple)であることに加え、芯層２、樹脂含浸繊維シート層３及び化粧層４の同時一体化が可能でもある。
【００５２】
なお、図１及び図２に示した化粧パネル１では、樹脂含浸繊維シート層３に遮光性を有する顔料を配合することができる。この顔料は、例えば、前記繊維シートに含浸させる前記樹脂中に配合することができる。前記顔料としては、例えば、隠蔽性の高い黒色顔料をはじめ、黒色以外にも赤色、青色等の比較的に濃色な顔料の単一又はこれらの顔料の混合物、さらには、淡色であっても、隠蔽性をある程度有する顔料が例示される。中でも、前記顔料は、樹脂含浸シート層３において分散性の良好であることが好ましい。隠蔽性という観点からは、無機顔料が前記顔料の候補として例示される。
【００５３】
具体的には、隠蔽性及び分散性の両立という観点等から、前記顔料としてカーボンブラック(carbon black)が例示される。この他、グラファイト(graphite)等の炭素を含有する黒色顔料、また、鉄や銅、クロム等の酸化物からなる黒色顔料、さらに、チタンブラック(titanium black)等も例示される。比較的に濃色な前記顔料としては、弁柄等の酸化鉄、亜鉛華（酸化亜鉛）等が例示される。
【００５４】
前記樹脂に前記顔料を配合する場合、前記顔料の配合割合は、前記樹脂の組成や前記顔料の種類、樹脂含浸繊維シート層３の厚さ等に応じて適宜決定することができる。樹脂含浸繊維シート層３が遮光性を発現する限りにおいて、前記顔料の配合割合は特に制限されない。ただし、前記顔料の配合割合は、前述のとおり、前記樹脂の全量に対して1〜5質量の範囲内であることが好ましい。この範囲内にあれば、前記樹脂の凝集力に悪影響を及ぼすことなく、遮光性を向上させることができる。より好ましくは、2〜3質量%が例示される。樹脂含浸繊維シート層３に前記顔料を含有させることによって、化粧層４の厚さが薄く、又は化粧層４が呈する色が薄い等の場合に、芯層２が化粧パネル１の表面外側から透けて見えるのを抑制することができる。
【００５５】
図３は、図１及び図２に示した化粧パネルの木口に化粧材を取り付ける場合を示した分解斜視図である。
【００５６】
図３に示したように、化粧パネル１では、その木口に、化粧パネル１の厚さを幅とし、化粧パネル１の長さを長さとする帯状の化粧材５を取り付けることができる。化粧材５の材質は特に制限されることはなく、例えば、化粧層４と同一の樹脂製フィルム又は突き板等を採用することができる。例えば、化粧材５は、化粧パネル１の前記木口に接着剤を用いて貼着することができる。このような化粧材５の取付けによって、化粧パネル１の全体的な意匠性が向上するばかりでなく、化粧パネル１の耐湿性等も向上する。前記木口に化粧材５が取り付けられた化粧パネル１は、内装ドア等に好適に用いることができる。  
【００５７】
次に、図４に示した化粧パネル１ａについて詳述する。
【００５８】
図４に示した化粧パネル１ａでは、その表面側に位置する樹脂含浸繊維シート層３と化粧層４の間に、前記樹脂から形成された表層側樹脂層１１が介在している。すなわち、図４に示した化粧パネル１ａは、表層樹脂層１１において、図１及び図２に示した化粧パネル１と一部異なっている。その他の部位は、図１及び図２に示した化粧パネル１と同一であるので、図４図中に同一の符号を付し、同一の符号を付した部位についての説明は省略する。
【００５９】
図４に示した化粧パネル１ａでは、樹脂含浸繊維シート層３及び表層側樹脂層の両方が芯層２と化粧層４を接着している。表層側樹脂層１１は、芯層２と表面側の化粧層４との接着力のさらなる向上や、化粧パネル１の表面の平滑性や表面強度等のさらなる向上等に寄与する。表層側樹脂層１１を形成する樹脂は、樹脂含浸繊維シート層３の前記樹脂の種類と化粧層４を形成する前記樹脂製フィルム又は前記突き板の材質等とを考慮して適宜選択することができる。例えば、樹脂含浸繊維シート層３の前記樹脂と同一の樹脂を、表層側樹脂層１１を形成する前記樹脂に採用することができる。表層側樹脂層１１の厚さは特に制限はなく、化粧パネル１ａに必要とされる物性に応じて適宜決定することができる。  
【００６０】
化粧パネル１ａでは、前述のとおりの前記顔料を、例えば、表層側樹脂層１１を形成する前記樹脂に配合し、表層側樹脂層１１に前記顔料を含有させることができる。この場合にも、図１及び図２に示した化粧パネル１と同様に、化粧層４の厚さが薄く、又は化粧層４が呈する色が薄い等の場合に、芯層２が化粧パネル１の表面外側から透けて見えるのを抑制することができる。
【００６１】
なお、化粧パネル１ａの場合、前記顔料の含有は、表層側樹脂層１１にのみ限定されることはなく、樹脂含浸繊維シート層３にも同様に可能である。すなわち、化粧パネル１ａでは、前記顔料の含有は、表層側樹脂層１１又は樹脂含浸繊維シート層３のいずれか一方又は両方を対象とすることができる。
【００６２】
また、図４に示した化粧パネル１ａにも、図１及び図２に示した化粧パネル１と同様に、図３に示したように、その木口に、化粧パネル１ａの厚さを幅とし、化粧パネル１ａの長さを長さとする帯状の化粧材５を設けることができる。
【００６３】
以上のとおりの化粧パネル１ａも、化粧パネル１と同様に、軽量でありながら、十分な表面強度を有し、断熱性も兼ね備える。また、化粧パネル１は、優れた寸法安定性を有し、表裏側の環境さによって発生する可能性がある反りを抑制しつつ、耐衝撃性にも優れる。
【００６４】
次に、図１及び図２に示した化粧パネル１の製造方法について詳述する。
【００６５】
まず、平滑な鉄板等の１枚の金属製プレートの表面に所定の大きさに切断した、化粧層４を形成する前記樹脂製フィルム又は前記突き板を載置し、その表面に、樹脂含浸繊維シート層３の形成用の前記繊維シートを載置して積層する。この状態において、前記繊維シートの表面に前記樹脂をスプレー塗布、ローラー塗布等によって一様に塗布する等して、前記樹脂を前記繊維シートに含浸させて樹脂含浸繊維シート層３を形成させる。
【００６６】
次いで、前記発泡樹脂を予め発泡させて前記発泡体を成形し、所望の大きさに切断する等して形成させた芯層２を、樹脂含浸繊維シート層３の表面に載置して積層する。この後、芯層２の表面に、樹脂含浸繊維シート層３の形成用の前記繊維シートを載置し、この繊維シートに前記樹脂を、前述のとおりに塗布して含浸させ、樹脂含浸繊維シート層３を形成させる。この後、樹脂含浸繊維シート層３の表面に、化粧層４を形成する前記樹脂製フィルム又は前記突き板を載置して積層し、最終の積層体を作製する。
【００６７】
次いで、前記最終の積層体における前記樹脂製フィルム又は前記突き板の表面に鉄板等もう１枚の金属製プレートを載置し、２枚の前記金属製プレートの間に前記最終の積層体を挟み込み、所定の条件で加熱加圧し、この後、前記金属製プレートを冷却する。
【００６８】
このような前記最終の積層体の加熱加圧成形によって、芯層２の表裏両側において化粧層４が樹脂含浸繊維シート層３により接着して一体化し、化粧パネル１が形成される。
【００６９】
なお、前記繊維シートに含浸させた前記樹脂に前記低発泡樹脂を用いた場合、前記金属製プレートによる加熱加圧によって前記低発泡樹脂が所定の発泡倍率で発泡し、樹脂含浸繊維シート層３が、芯層２と化粧層４の接着と同時に発泡する。
【００７０】
得られた化粧パネル１は、所定の幅及び高さで切断し、例えば、化粧層４の表面に取っ手用の金具等を取り付けることによって、扉等の建具を製造することができる。
【００７１】
また、前述のとおりの化粧パネル１の製造方法においては、芯層２を形成する前記発泡樹脂の成形と同時に、樹脂含浸繊維シート層３及び化粧層４の積層及び成形、並びに芯層２と化粧層４の樹脂含浸繊維シート層３による接着を行うことができる。
【００７２】
図４に示した化粧パネル１ａの製造にも、前述のとおりの化粧パネル１の製造方法を適用することができる。この場合、芯層２の表面に樹脂含浸繊維シート層３を形成させた後、化粧層４を形成する前記樹脂製フィルム又は前記突き板を樹脂含浸繊維シート層３の表面に載置するに先立って、表層樹脂層１１を形成する前記樹脂を塗布等により樹脂含浸繊維シート層３の表面に供給する。次いで、樹脂含浸繊維シート層３の表面に供給した前記樹脂の表面に前記樹脂製フィルム又は前記突き板を載置して積層し、最終の積層体を作製する。この後の工程は、前述の、化粧パネル１の製造方法と同一とすることができる。
【００７３】
図５は、図１及び図２に示した化粧パネルを製造する方法の一形態を示した概略断面図である。図５に示した化粧パネル１の製造方法は、前述の、化粧パネルの製造方法とは異なる。
【００７４】
図５に示した化粧パネル１の製造方法は、上下方向の下側に下金型７Ａを、上側に上金型７Ｂを配置した成形装置を用いて化粧パネルを製造する方法である。前記成形装置では、下金型７Ａは、上方に開放された第１の中空部を有し、上金型７Ｂは、下方に開放された第２の中空部を有し、前記第１の中空部および前記第２の中空部によって成形用のキャビティ(cavity)８が形成される。また、前記成形装置では、下金型７Ａは矢印Ａの方向に、上金型７Ｂは矢印Ｂの方向に、それぞれ移動可能とされている。
【００７５】
図５に示した化粧パネル１の製造方法では、まず、下金型７Ａの前記第１の中空部の内底面に、真空引き等によって、化粧層４を形成する前記樹脂製フィルム又は前記突き板を固定する。前記真空引きを行う場合、例えば、下金型７Ａの前記第１の中空部には微細孔を複数設ける。この複数の微細孔によって前記真空引きが可能となる。
【００７６】
次いで、前記樹脂製フィルム又は前記突き板の表面に、樹脂含浸繊維シート層３の形成用の前記繊維シートを載置して積層した後、前記繊維シートの表面に前記樹脂をスプレー塗布等により一様に塗布する等して、前記樹脂を前記繊維シートに含浸させる。上金型７Ｂにも同様な操作を行う。すなわち、上金型７Ｂの前記第２の中空部の内底面に、化粧層４を形成する前記樹脂製フィルム又は前記突き板を固定し、その表面に前記繊維シートを載置して積層する。この後、前記繊維シートの表面に前記樹脂を前述のとおり含浸させる。
【００７７】
この後、下金型７Ａを矢印Ａの方向に、上金型７Ｂを矢印Ｂの方向にそれぞれ移動させ、下金型７Ａの上に上金型７Ｂを重ね合わる。このとき、キャビティ８が形成される。キャビティ８内には、芯層２の形成用の前記発泡樹脂を注入する。キャビティ８内への前記発泡樹脂の注入を可能とするために、下金型７Ａまたは上金型７Ｂのいずれか一方又は両方には、前述のとおりの重ね合わせ時に注入口が形成されるようにしてある。前記発泡樹脂は、キャビティ８内において、下金型７Ａ側の前記繊維シートと上金型７Ｂ側の前記繊維シートの間に注入される。
【００７８】
そして、キャビティ８の内部を加熱加圧して前記発泡樹脂を発泡させて前記発泡体を形成し、この発泡体を含む芯層２を形成すると同時に、前記樹脂製フィルム又は前記突き板から形成された化粧層４が、芯層２の前記表裏両面側に樹脂含浸繊維シート層３によって接着される。このため、芯層２、樹脂含浸繊維シート層３および化粧層４が一体となって積層された化粧パネル１が製造される。図５に示した化粧パネル１の製造方法は、化粧パネル１の製造を簡便に実現する。
【００７９】
また、図５に示した化粧パネル１の製造方法は、化粧パネル１をドア、間仕切り等に適用することを考慮し、その表面部または裏面部のいずれか一方又は両方に、ハンドル、鍵、連結具等の金具を取り付ける場合への対応に有効ともなる。
【００８０】
図６は、化粧パネルの芯層に金具取付け用の補強材を取り付けた一形態を例示した斜視図である。
【００８１】
化粧パネル１をドア、間仕切り等への適用を考慮して、その表面部または裏面部のいずれか一方又は両方に前記金具を取り付ける場合、その取付けによって化粧パネル１が損傷しないこと、前記金具の取付強度が十分に得られることなどが前提となる。この前提を満たすためには、図６に示したように、前記金具の取付位置に対応する芯層２の部位に補強材９を取り付けることが好適である。図５に示した化粧パアネル１の製造方法は、補強材９をも一体にして化粧パネル１を製造することを可能とする。
【００８２】
図７は、図５に示した化粧パネルの製造方法において、補強材をも配置して化粧パネルを製造する場合を例示した概略断面図である。
【００８３】
図７に示した化粧パネル１の製造方法では、下金型７Ａの前記第１の中空部内に積層した前記繊維シートの表面に補強材９を、化粧パネル１において必要とされる部位に対応する位置、例えば、芯層２の側端部等に載置する。この後、下金型７Ａを矢印Ａの方向に、上金型７Ｂを矢印Ｂの方向にそれぞれ移動させ、下金型７Ａの上に上金型７Ｂを重ね合わせ、キャビティ８内に芯層２の形成用の前記発泡樹脂を注入する。以下の工程は、図５に示した化粧パネル１の製造方法と同一とすることができる。こうして、補強材９も一体となった化粧パネル１の製造が可能となる。
【００８４】
図８は、図５に示した化粧パネルの製造方法において、サイズを可変とした芯層を成形する場合を示した概略平面図である。
【００８５】
図５に示した化粧パネル１の製造方法では、芯層２のサイズを可変とすることができ、この場合の一形態を図８に示している。
【００８６】
芯層２のサイズは、化粧パネル１のサイズに合わせて適宜変更することができる。この場合、芯層２が含む前記発泡体を形成する前記発泡樹脂を注入するときのキャビティ８のサイズを可変とする。例えば、図８に示したように、下金型７Ａ及び上金型７Ｂの両金型において、平面視Ｌ字形の形状を有する固定壁７Ｃを設ける一方、長さ方向の配置される一つ壁又は幅方向に配置される一つの壁の少なくとも一方又は両方を可動壁１０Ａ、１０Ｂとすることができる。可動壁１０Ａ、１０Ｂは、それぞれ、図８図中に示した矢印方向に移動可能とする。
【００８７】
すなわち、下金型７Ａ及び上金型７Ｂの両金型において、可動壁１０Ａ、１０Ｂのいずれか一方が少なくとも図８図中に示した矢印方向に移動可能であると、キャビティ８のサイズを可変とすることができる。キャビティ８内に注入された前記発泡樹脂の成形にともなって得られる芯層２のサイズは、適宜に変更可能となり、その結果、多種のサイズの化粧パネル１を同一の金型を用いて製造することができる。可動壁１０Ａ、１０Ｂを移動させるための機械的等の手段としては特に制限はない。例えば、パンダグラフ(pantograph)方式等が例示される。
【００８８】
次に、図９及び図１０に示した化粧パネル１ｂについて詳述する。
【００８９】
図９及び図１０に示した化粧パネル１ｂでは、芯層２は、図１及び図２に示した化粧パネル１における前記発泡体に相当する発泡体２２に加え、枠体２１をも含む。枠体２１は芯層２の外郭を形成する。また、図９及び図１０に示した化粧パネル１ｂでは、樹脂含浸繊維シート層３及び化粧層４の両方が、芯層２の前記表裏両面の端縁から外側に向かって延び、樹脂含浸繊維シート層３及び化粧層４の両方において芯層２の前記端縁から外側にはみ出した部分が折り曲げられ、化粧パネル１ｂの木口に対応する枠体２１の端面を被覆している。
【００９０】
図９及び図１０に示した化粧パネル１ｂは、以下の3点において図１及び図２に示した化粧パネル１と異なっている。
【００９１】
すなわち、
(1) 芯層２が枠体２１を含むこと、
(2) 樹脂含浸繊維シート層３及び化粧層４の両方が、芯層２の前記表裏両面の端縁から外側に向かって延び、樹脂含浸繊維シート層３及び化粧層４の両方において芯層２の前記端縁から外側にはみ出した部分があること、及び
(3) 樹脂含浸繊維シート層３及び化粧層４の両方における芯層２の前記端縁から外側にはみ出した前記部分が折り曲げられ、化粧パネル１ｂの木口に対応する枠体２１の端面を被覆していること
である。
【００９２】
その他の部位は、図１及び図２に示した化粧パネル１と同一であるので、図９及び図１０の図中に同一の符号を付し、同一の符号を付した部位についての説明は省略する。
【００９３】
図１１は、図９及び図１０に示した化粧パネルの芯層の一形態を示した一部切欠平面図である。
【００９４】
芯層２に含まれる枠体２１は、第１の桟材２１ａと第２の桟材２１ｂを備えている。第１の桟材２１ａは、芯層２の長さ方向の対向する一対の端縁部に配置されている。第２の桟材２１ｂは、芯層２の幅方向に対向する一対の端縁部に配置されている。第２の桟材２１ｂは、第１の桟材２１ａの長さ方向の一端部及び他端部のそれぞれにおいて、第１桟の材２１ａに接合されている。
【００９５】
第１の桟材２１ａ及び第２の桟材２１ｂの材質は、反りの発生を抑制可能なものの中から適宜選択することができる。第１の桟材２１ａ及び第２の桟材２１ｂとしては、例えば、木質材、金属材又は樹脂材の単独材料や、これらを複合化した、木質材及び樹脂材、木質材及び金属材、又は金属材及び樹脂材の複合材料等が例示される。
【００９６】
前記木質材としては、例えば、無垢の角材、前記LVLやパーティクルボード等が例示される。中でも、前記無垢の角材や前記LVLは、比較的曲げ強度に優れているので、好ましく例示される。また、前記木質材の場合、第１の桟材２１ａ及び第２の桟材２１ｂの接合が容易となるばかりではなく、枠体２１の軽量化が図られ、ひいては化粧パネル１の軽量化に有効となる。
【００９７】
前記金属材としては、例えば、鉄板、鋼板等が例示される。中でも、さび等の発生が抑制可能なステンレス鋼製の鋼板が好ましく例示される。
【００９８】
第１の桟材２１ａと第２の桟材２１ｂの接合方法には、それらの材質に応じたものを採用することができる。例えば、接着剤を用いた接着の他、ステープル(staple)、釘、ビス、ボルト及びナット等の固着具を用いた固着等が例示される。前記ステープルは、第１の桟材２１ａと第２の桟材２１ｂにおいて同一面側から、タッカー(tacker)を用いて第１の桟材２１ａと第２の桟材２１ｂの両方に打入することができる。この場合、第１の桟材２１ａと第２の桟材２１ｂの接合強度は必要かつ十分に確保される。
【００９９】
また、枠体２１では、化粧パネル１ｂの強度向上を目的として、枠体２１の内部に中間桟材２１ｃを設けることができる。中間桟材２１ｃは、枠体２１において、例えば、その複数本を第２の桟材２１ｂと平行に配置することができる。中間桟材２１ｃの材質は、第２の桟材２１ｂと同種又は異種とすることができる。また、中間桟材２１ｃは、その長さ方向の一端面及び他端面を第１の桟材２１ａにおける対向する側面に当接させることができる。第１の桟材２１ａと中間桟材２１ｃの接合方法にも、第１の桟材２１ａと第２の桟材２１ｂの接合方法と同様に、それらの材質に応じたものを採用することができる。例えば、接着剤を用いた接着の他、ステープル、釘、ビス、ボルト及びナット等の固着具を用いた固着等が例示される。中間桟材２１ｃの枠体２１における接合強度も必要かつ十分に確保可能である。
【０１００】
発泡体２２は、枠体２１において、第１の桟材２１ａ、第２の桟材２１ｂ又は中間桟材２１ｃの少なくとのいずれか２種類により囲まれる中空部に配置される。この中空部への発泡体２２の配置は、例えば、予め前記中空部のサイズに対応したサイズに成形した発泡体２２を前記中空部に収納すること、化粧パネル１ｂの製造時に枠体２１の前記中空部に前記発泡樹脂を充填することなどによって実現可能である。
【０１０１】
このような前記中空部への発泡体２２の配置によって、枠体２１は芯層２の外郭を形成する。
【０１０２】
図１２は、図１０に示した化粧パネルの端部を拡大して示した概略断面図である。
【０１０３】
化粧パネル１ｂでは、前述したとおり、樹脂含浸繊維シート層３及び化粧層４の両方が、芯層２の前記表裏両面の端縁から外側に向かって延び、樹脂含浸繊維シート層３及び化粧層４の両方において芯層２の前記端縁から外側にはみ出した部分がある。このように、樹脂含浸繊維シート層３及び化粧層４の両方における芯層２の前記端縁から外側にはみ出した前記部分は折り曲げられ、化粧パネル１ｂの木口に対応する枠体２１の端面を被覆している。
【０１０４】
具体的には、図１０および図１２に示した化粧パネル１ｂでは、その表面側に位置する樹脂含浸繊維シート層３及び化粧層４における前記部分は、化粧パネル１ｂの裏面側に折れ曲がっている。また、化粧パネル１ｂでは、その裏面側に位置する樹脂含浸繊維シート層３及び化粧層４における前記部分は、化粧パネル１ｂの表面側に折れ曲がっている。そして、そのように折れ曲がった前記部分は、相互に接触し、枠体２１の前記端面を被覆している。その相互の接触は、図１０および図１２に示した化粧パネル１ｂでは、樹脂含浸繊維シート層３及び化粧層４における前記部分の端面同士の突き合わせによって実現されている。
【０１０５】
このように、樹脂含浸繊維シート層３及び化粧層４における前記部分が枠体２１の前記端面を被覆しているため、化粧パネル１ｂは、意匠性がより優れたものである。また、意匠性のみならず、化粧パネル１ｂは、層間剥離がより一層抑制され、表面強度、断熱性、寸法安定性及び耐衝撃性がより向上したものとなる。
【０１０６】
次に、図９及び図１０に示した化粧パネル１ｂの製造方法について詳述する。
【０１０７】
まず、平滑な鉄板等の１枚の金属製プレートの表面に所定の大きさに切断した、化粧層４を形成する前記樹脂製フィルム又は前記突き板を載置し、その表面に、樹脂含浸繊維シート層３の形成用の前記繊維シートを載置して積層する。この状態において、前記繊維シートの表面に前記樹脂をスプレー塗布、ローラー塗布等によって一様に塗布する等して、前記樹脂を前記繊維シートに含浸させて樹脂含浸繊維シート層３を形成させる。
【０１０８】
次いで、樹脂含浸繊維シート層３の表面に芯層２の形成用の枠体２１を載置する。この後、枠体２１の内部に、発泡体２２の形成用の前記発泡樹脂を注入する、若しくは予め前記発泡樹脂から成形し、枠体２１の内部のサイズに合わせて切断しておいた発泡体２２を枠体２１の内部に収納する。又は、枠体２１の前記表裏両面に樹脂含浸繊維シート層３及び化粧層４の形成用の前記樹脂製フィルム又は突き板を順次載置し積層した後、枠体２１の内部に前記発泡樹脂を注入する。枠体２１の内部に前記発泡樹脂を注入する場合、前記発泡樹脂と樹脂含浸繊維シート層３の前記樹脂との一体化がより良好に実現される。
【０１０９】
この後、枠体２１及び発泡体２２の表面に、樹脂含浸繊維シート層３の形成用の前記繊維シートを載置し、この繊維シートに前記樹脂を、前述のとおりに塗布して含浸させ、樹脂含浸繊維シート層３を形成させる。この後、樹脂含浸繊維シート層３の表面に、化粧層４を形成する前記樹脂製フィルム又は前記突き板を載置して積層し、最終の積層体を作製する。
【０１１０】
なお、樹脂含浸繊維シート層３と、化粧層４の形成用の樹脂製フィルム又は突き板のサイズは、芯層２の形成用の枠体２１のサイズよりも大きくしておく。  
【０１１１】
次いで、前記最終の積層体における前記樹脂製フィルム又は前記突き板の表面に鉄板等のもう１枚の金属製プレートを載置し、２枚の前記金属製プレートの間に前記最終の積層体を挟み込み、所定の条件で加熱加圧し、この後、前記金属製プレートを冷却する。
【０１１２】
このような前記最終の積層体の加熱加圧成形によって、芯層２の表裏両側において化粧層４が樹脂含浸繊維シート層３により接着して一体化する。なお、前記繊維シートに含浸させた前記樹脂に前記低発泡樹脂を用いた場合、前記金属製プレートによる加熱加圧によって前記低発泡樹脂が所定の発泡倍率で発泡し、樹脂含浸繊維シート層３が、芯層２と化粧層４の接着と同時に発泡する。
【０１１３】
この後、２枚の前記金属製プレートから一体化した積層体を取り出す。芯層２の端縁から外側に向かって延びる樹脂含浸繊維シート層３及び化粧層４の両方における、芯層２の前記端縁から外側にはみ出した部分を所定のサイズに切り揃える。そして、切り揃えられた前記はみ出した部分を芯層２の前記端縁に沿って折り曲げ、枠体２１の端面を被覆する。このとき、樹脂含浸繊維シート層３及び化粧層４の前記部分は、芯層２の表面側と裏面側において相互に接触させることができる。具体的には、前述したように、樹脂含浸繊維シート層３及び化粧層４における前記部分の端面同士を突き合わせることができる。樹脂含浸繊維シート層３及び化粧層４における前記部分は、例えば、接着剤を用いて枠体２１の端面に接着する等して固定する。こうして、化粧パネル１ｂが製造される。  
【０１１４】
図１３（ａ）（ｂ）は、それぞれ、図９及び図１０に示した化粧パネルの製造に当たって、樹脂含浸繊維シート層及び化粧層における芯層の端縁から外側にはみ出した部分を折り曲げる際の一形態を示した概略断面図である。
【０１１５】
図１３（ａ）に示したように、樹脂含浸繊維シート層３及び化粧層４における前記部分では、樹脂含浸繊維シート層３において、芯層２の表裏面のそれぞれの端縁に直近する部位にＶ溝１２を形成することができる。Ｖ溝１２は、樹脂含浸繊維シート層３の裏面から表面に向かってその厚さ方向に形成される。Ｖ溝１２の形成時期は、枠体２１の表裏両面に前記繊維シートを載置する以前が好ましい。Ｖ溝１２の形成によって、樹脂含浸繊維シート層３及び化粧層４における前記部分は、折り曲げやすくなり、図１３（ｂ）に示した、芯層２の前記端縁に沿った折り曲げが、容易となる。
【０１１６】
樹脂含浸繊維シート層３及び化粧層４における前記部分の折り曲げは、次のような別の形態によっても可能である。
【０１１７】
すなわち、枠体２１及び発泡体２２の前記表裏両面側に載置し、積層する、前記繊維シート及び前記樹脂製フィルム又は前記突き板において、枠体２１の前記表裏両面の端縁から外側に向かってはみ出す部分を予め所定のサイズに切り揃えおく。また、切り揃えた前記部分を枠体２１の端縁において予め折り曲げておく。
【０１１８】
なお、折り曲げの際には、図１３（ａ）に示したように、樹脂含浸繊維シート層３における前述したとおりの部位にＶ字溝１２を形成することができる。
【０１１９】
そして、前記最終の積層体を２枚の前記金属製プレートによって前述のとおり挟み込むと同時に、前記繊維シート及び前記樹脂製フィルム又は前記突き板における折り曲げた部分をその外側方から加熱治具を押し当てる。この後、前記金属製プレート及び前記加熱治具によって加熱加圧して各層を一体化させる。この場合、芯層２と化粧層４の樹脂含浸繊維シート層３による接着が、化粧パネル１ｂの厚さ方向ばかりでなく、厚さ方向に直交する方向でも行うことができる。このため、枠体２１の前記端面の被覆も同時に行うことができ、化粧パネル１ｂの製造をより効率よく行うことが可能となる。
【０１２０】
図１４（ａ）（ｂ）は、それぞれ、図９及び図１０に示した化粧パネルにおいて、樹脂含浸繊維シート層及び化粧層における芯層の端縁から外側にはみ出した部分によって枠体の端面を被覆する一形態を示した概略断面図である。
【０１２１】
図１４（ａ）（ｂ）に示したように、化粧パネル１ｂでは、枠体２１の端面部に溝１３を形成することができる。溝１３の形成は、枠体２１の作製時にあらかじめ行っておくのが好ましい。樹脂含浸繊維シート層３及び化粧層４の両方における芯層２の前記端縁から外側にはみ出した前記部分は、芯層２の表面側と裏面側において相互に密着させて溝１３内に収めることができる。溝１３の幅及び深さは、樹脂含浸繊維シート層３及び化粧層４の厚さや前記部分のサイズに応じて適宜決定することができる。
【０１２２】
溝１３内への樹脂含浸繊維シート層３及び化粧層４の前記端部の収め方としては、例えば、以下に例示される。すなわち、前記繊維シート及び前記樹脂製フィルム又は前記突き板において、枠体２１の前記表裏両面の端縁から外側に向かってはみ出す部分を折り曲げた後、折り曲げた部分を相互に密着させて溝１３内に収める。次いで、前記最終の積層体を２枚の前記金属製プレートによって前述のとおり挟み込むと同時に、前記繊維シート及び前記樹脂製フィルム又は前記突き板をその外側方から加熱治具を押し当てる。この後、前記金属製プレート及び前記加熱治具によって加熱加圧して各層を一体化させる。前記繊維シート及び前記樹脂製フィルム又は前記突き板において折り曲げた前記部分を溝１３内に収める際には、溝１３内に収める前に前記部分を、接着剤等を用いて仮留めしておくことができる。
【０１２３】
樹脂含浸繊維シート層３及び化粧層４の両方における芯層２の前記端縁からはみ出した前記部分を、芯層２の表面側と裏面側において相互に密着させて溝１３内に収めることによって、時間経過にともなう化粧層４の剥離をより一層抑制することが可能となる。
【０１２４】
図１４（ｂ）に示した化粧パネル１ｂの製造は、以下のようにして行うこともできる。
【０１２５】
図１５（Ａ）（Ｂ）（Ｃ）（Ｄ）（Ｅ）（Ｆ）は、図１４（ｂ）に示した化粧パネルの製造方法の一形態を示した概要断面工程図である。
【０１２６】
図１５（Ａ）（Ｂ）（Ｃ）（Ｄ）（Ｅ）（Ｆ）に示した化粧パネル１ｂの製造方法では、芯層２として溝１３が形成された枠体２１を用いる。枠体２１では、図１４に示した枠体２１の前記端面に相当する、芯層２の端面２Ａ及びその内側の部分、すなわち、端面部に溝１３が形成されている。
【０１２７】
図１５に示した化粧パネル１ｂの製造方法における最初の工程（Ａ）では、前述のとおりの枠体２１と発泡体２２を含む芯層２の前記表裏両面に、芯層２のサイズよりも大きなサイズの繊維シート３１を載置し、積層する。繊維シート３１は、先に例示した前記繊維シートの一つである。次いで、繊維シート３１の表面にスプレー塗布等によって樹脂３２を一様に塗布する。樹脂３２も、席に例示した前記樹脂の一つである。この後、樹脂３２を塗布した繊維シート３１の表面に、化粧層４の形成用の樹脂製フィルム又は突き板を載置し、前述の最終の積層体と同様な積層構造を有する積層体を作製する。この積層体に対して、芯層２の端面２Ａとなる枠体２１の、溝１３が形成された前記端面に、金型７ａを当接させる。
【０１２８】
次いで、工程（Ｂ）では、前述の金属製プレートと同様な、２枚の金属製プレート７ｂ、７ｃを用い、金属製プレート７ｂ、７ｃの間に前記最終の積層体を挟み込む。そして、前記積層体を加熱加圧成形する。加熱加圧成形によって、樹脂３２が繊維シート３１に含浸し、樹脂含浸繊維シート層３が形成されると同時に、芯層２に化粧層４を接着して一体化することができる。
【０１２９】
この後、工程（Ｃ）では、金属製プレート７ｂ、７ｃ及び金型７ａを取り外し、一体化した、最終の積層体を取り出す。
【０１３０】
次いで、工程（Ｄ）では、前記最終の積層体の樹脂含浸繊維シート層３において、芯層２の前記表裏両面の端縁から外側にはみ出した前記部分に、切削加工等によってＶ字溝１２を少なくとも一つ形成する。この後、樹脂含浸繊維シート層３及び化粧層４の前記部分をトリミング(trimming)して所定のサイズにする。トリミングには、従来公知の方法を適宜採用することができる。例えば、ブレード(blade)１４を用いた裁断等が例示される。
【０１３１】
この後、工程（Ｅ）では、樹脂含浸繊維シート層３及び化粧層４の前記部分を、芯層２の前記端縁に沿って端面２Ａに向かって折り曲げる。この折り曲げには押圧冶具１５を用いることができる。この場合、押圧治具１５を、樹脂含浸繊維シート層３及び化粧層４の前記部分にその外側から芯層２の端面２Ａに向かって押し当てる。押圧治具１５の押し当てによって、樹脂含浸繊維シート層３及び化粧層４の前記部分がＶ字溝１２において折り曲がり、折り曲がった部分が相互に密着して溝１３内に収められる。
【０１３２】
なお、芯層２の端面２Ａには予め接着剤を塗布しておくことができる。この場合、樹脂含浸繊維シート層３及び化粧層４の折り曲がった前記部分は、芯層２の端面２Ａに接着して端面２Ａを被覆することができる。
【０１３３】
また、押圧治具１５は、加熱手段を備えることができる。この場合、樹脂含浸繊維シート層３及び化粧層４の折り曲がった前記部分を溝１３に収められた状態で加熱加圧することができる。
【０１３４】
そして、最後の工程（Ｆ）では、所定の時間が経過した後、押圧治具１５を用いる場合には押圧治具１５を引き離すと、化粧パネル１ｂが得られる。
【０１３５】
図１６（Ａ）（Ｂ）（Ｃ）（Ｄ）（Ｅ）（Ｆ）は、図１４（ｂ）に示した化粧パネルの製造方法の別の形態を示した概要断面工程図である。図１６（Ａ）（Ｂ）（Ｃ）（Ｄ）（Ｅ）（Ｆ）において、図１５（Ａ）（Ｂ）（Ｃ）（Ｄ）（Ｅ）（Ｆ）に示した部位と同じ部位には同一の符号を付している。
【０１３６】
最初の工程（Ａ）の工程では、上下方向の下側に配置される下金型７ｃの成形面に、芯層２のサイズよりも大きなサイズを有する、化粧層４の形成用の前記樹脂製フィルム又は前記突き板を載置し、その表面にスプレー塗布等によって樹脂３２を一様に塗布する。次いで、樹脂３２の表面に、前記樹脂製フィルム又は前記突き板のサイズよりも大きなサイズの繊維シート３１を載置し、樹脂３２を繊維シート３１に含浸させる。この後、繊維シート３１の表面に、前述のとおりの芯層２を載置して積層する。そして、芯層２の表面に、繊維シート３１を載置して積層した後、その表面に樹脂３２を一様に塗布し、樹脂３２を繊維シート３１に含浸させる。次いで、繊維シート３１の表面に、化粧層４の形成用の前記樹脂製フィルム又は前記突き板を載置して積層し、積層体を形成する。
【０１３７】
次いで、工程（Ｂ）では、２枚の前記樹脂製フィルム又は前記突き板の外周端部を相互に密着させて仮留めする。仮留め方法としては、例えば、樹脂製フィルムの場合、上側に位置する前記樹脂製フィルムと下側に位置する前記樹脂製フィルムとの外側に金属ロッド(metallic rod)を一つずつ配置し、この金属ロッドで加熱して溶着する方法が例示される。この場合、２つの前記金属ロッドで２枚の前記樹脂製フィルムを摘み、前記金属ロッドを加熱することによって前記樹脂製フィルムを加熱し、溶着させることができる。また、突き板の場合、例えば、接着剤を用いて接着する方法が例示される。
【０１３８】
この後、工程（Ｃ）では、前記樹脂製フィルム又は前記突き板の仮留め部に対向させて金型７ｄを複数配置する。金型７ｄは、図１５（Ｅ）に示した押圧治具１５と同等の機能を有する押圧治具１６を取付け及び取外し可能に備えたものとすることができる。
【０１３９】
次いで、工程（Ｄ）では、金型７ｄを前記仮留め部に向けて移動させ、押圧治具１６を前記仮留め部に接触させた後、前記仮留め部を溝１３に向けて押し込む。この押し込みによって、前記積層体の樹脂含浸繊維シート層３において、芯層２の前記表裏両面の端縁から外側にはみ出した前記部分が溝部１３内に収められる。これと同時に、前記樹脂製フィルム又は前記突き板における前記仮留め部及びその周辺の、芯層２の前記表裏両面の端縁から外側にはみ出した前記部分も溝１３内に収められる。このとき、前記積層体の前記表裏両面は、前記樹脂製フィルム又は前記突き板が外側に引っ張られるようにテンション(tension)がかかる。このため、後に形成される化粧層４の表面に皺が生じるのを抑制することができる。このことは、化粧パネル１ｂの意匠性のより一層の向上に寄与する。
【０１４０】
この後、工程（Ｅ）では、金型７ｄを、積層体の対向する端面に向けて移動させ、この端面に当接させる。また、押圧冶具１６を溝１３に突き当たるまで挿入する。そして、前記樹脂製フィルム又は前記突き板に前記テンションをかけたまま、バイス(vise)１７によって、金型７ｄを介して前記積層体にその外側方から圧力をかける。このとき、金型７ｄは、前記積層体に固定される。
【０１４１】
最後の工程（Ｆ）の工程では、金型７ｄから押圧冶具１６を取り外し、前記積層体の表面に上金型７ｂを載置し、上金型７ｂ、下金型７ｃ及び金型７ｄによって、前記積層体をその上下及び左右から加熱加圧する。この加熱加圧によって、芯層２と、前記樹脂製フィルム又は前記突き板から形成される化粧層４とが、樹脂含浸繊維シート層３によって接着し、前記積層体は一体化する。また、樹脂含浸繊維シート層３では加熱加圧成形時に樹脂３２が溶融し、溶融した樹脂３２が、押圧冶具１６を取り外した後に生じる空隙を埋める。特に、樹脂３２として前記低発泡樹脂を採用した場合、加熱加圧成形時に前記低発泡樹脂が発泡し、前記空隙に効率よく充填させることができる。
【０１４２】
図１６（Ａ）（Ｂ）（Ｃ）（Ｄ）（Ｅ）（Ｆ）は、図１４（ｂ）に示した化粧パネル１ｂをより簡便に製造することができるという利点を有する。
【０１４３】
図１７は、図９及び図１０に示した化粧パネルの製造を図５に示した化粧パネルの製造方法に準じて行えるようにする場合の枠体の一形態を示した概略断面図である。
【０１４４】
図１７に示した枠体２１では、第２の桟材２１ｂに、枠体２１の外側から内側に通じる平面視円形の形状を有する貫通孔１８が形成されている。貫通孔１８は、前記発泡体を形成する前記発泡樹脂を枠体２内の中空部への注入を可能とする。図１１に示した枠体２１の場合、中間桟材２１ｃにも貫通孔１８を形成する。
【０１４５】
なお、貫通孔１８は、第１の桟材２１ａに形成することも可能である。
【０１４６】
図１８は、図９及び図１０に示した化粧パネルの製造を図５に示した化粧パネルの製造方法に準じた製造方法の一形態を示した概略断面図である。図１８において、図５に示した部位と同じ部位には同一の符号を付している。また、化粧パネル１ｂの製造工程は、基本的に図５に示した化粧パネル１の製造工程に準じている。このため、同一の部位及び同一の工程についての説明は省略する。
【０１４７】
図１８に示した化粧パネル１ｂの製造方法では、下金型７Ａおよび上金型７Ｂによって加熱加圧する前に、貫通孔１８から前記発泡樹脂を枠体２１内の中空部に注入する。前記発泡樹脂の注入後に下金型７Ａおよび上金型７Ｂによって加熱加圧し、前記発泡樹脂を発泡させると同時に、芯層２と化粧層４を樹脂含浸繊維シート層３によって接着させ、各層２、３、４を一体化させて化粧パネル１ｂを製造する。
【０１４８】
なお、図１８に示した化粧パネル１ｂの製造方法では、枠体２１の前記端面が、樹脂含浸繊維シート層３及び化粧層４における芯層２の前記端縁から外側にはみ出した部分によって被覆することができるようにしている。すなわち、化粧層４の形成用の前記樹脂製フィルム又は突き板、及び樹脂含浸繊維シート層３の形成用の前記繊維シートのサイズを、図５に示したものよりも大きくし、下金型７Ａおよび上金型７Ｂの内底面だけでなく、この内底面から立ち上がる又は立ち下がる内側面に重ね合わせている。このように、前記内側面まで重ね合わせることによって、前記樹脂製フィルム又は突き板、及び繊維シートは、前記内底面と前記内側面の境界において予め折り曲がり、加熱加圧成形後に枠体２１の端面を被覆することができる。
【０１４９】
図１９は、図９及び図１０に示した化粧パネルの製造を図５に示した化粧パネルの製造方法に準じた製造方法の別の形態を示した概略断面図である。図１９において、図１８に示した部位と同じ部位には同一の符号を付している。また、化粧パネル１ｂの製造工程は、基本的に図１８に示した化粧パネル１の製造工程に準じている。このため、同一の部位及び同一の工程についての説明は省略する。
【０１５０】
図１９に示した化粧パネル１ｂの製造方法では、化粧パネル１ｂの裏面側に位置する樹脂含浸繊維シート層３及び化粧層４の外周端縁部が、化粧パネル１ｂの表面側に位置する樹脂含浸繊維シート層３及び化粧層４の外周端縁部の内側に回り込んで折れ曲がるようにしている。このようにすることによって、加熱成形時に、表面側に位置する樹脂含浸繊維シート層３及び化粧層４の外周端縁部が、裏面側に位置する樹脂含浸繊維シート層３及び化粧層４の外周端縁部の外側で重なり合う。この重なり合いによって、芯層２の前記発泡体を形成する前記発泡樹脂が、貫通孔１８を通じて枠体２１の外側に漏出するのをより一層抑制することができる。
【０１５１】
なお、図１９に示した化粧パネル１ｂの製造方法では、化粧パネル１ｂの表面側に位置する樹脂含浸繊維シート層３及び化粧層４の外周端縁部が、化粧パネル１ｂの裏面側に位置する樹脂含浸繊維シート層３及び化粧層４の外周端縁部の内側に回り込んで折れ曲がるようすることも可能である。
【０１５２】
また、図５に示した化粧パネル１ｂの製造方法は、以上の他、予め化粧層４の形成用の前記樹脂製フィルム又は前記突き板を樹脂含浸繊維シート層３の表面に載置し、積層して積層体とした後、この積層体を加熱加圧して作製した板状の表面材を利用することもできる。この場合、前記表面材を枠体２１の前記表裏両面に載置し、かつ前記端面の一部に巻き付ける。そして、枠体２１と前記表面材の間に形成される中空部に前記発泡樹脂を注入することができる。前記表面材の作製方法は特に制限はない。例えば、前記樹脂製フィルム又は前記突き板の表面に前記繊維シートを載置し、その表面にスプレー塗布等によって前記樹脂を供給した後、プレス成形する方法が例示される。また、ダブルコンベア等によって、前記樹脂製フィルム又は前記突き板化粧シートと前記繊維シートを同時に供給し、前記繊維シートの表面側に前記樹脂をスプレー塗布等によって供給する方法等が例示される。前記表面材を用いて化粧パネル１ｂを製造する場合、前記発泡樹脂の注入時に、前記表面材を平板等によって保持しておくことが好ましい。平板等による前記表面材の保持は、化粧パネル１ｂの前記表裏両面の平滑化に有効となる。
【０１５３】
また、図９及び図１０に示した化粧パネル１ｂでは、図４に示した化粧パネル１ａと同様に、その表面側に位置する樹脂含浸繊維シート層３と化粧層４の間に、樹脂から形成された表層側樹脂層１１を介在させることができる。表層側樹脂層１１は、樹脂含浸繊維シート層３による芯層２と化粧層４の接着を阻害しない程度に介在させる。この場合、表層側樹脂層１１にカーボンブラック(carbon black)を配合することができる。このカーボンブラックの前記配合は、例えば、その表面側に位置する樹脂含浸繊維シート層３に対して行うことも可能である。
【０１５４】
次に、図２０及び図２１に示した化粧パネル１ｃについて詳述する。
【０１５５】
図２０及び図２１に示した化粧パネル１ｃでは、芯層２が、図９及び図１０に示した化粧パネル１ｂの芯層２とのみ異なっている。すなわち、化粧パネル１ｃの芯層２は、図９及び図１０に示した化粧パネル１ｂの芯層２における枠体２１を含まない。発泡体２２のみから形成されている。言い換えると、化粧パネル１ｃの芯層２は、図１及び図２に示した化粧パネル１の芯層２と基本的に同一である。
【０１５６】
その他の部位は、図９及び図１０に示した化粧パネル１ｂと同一であるので、図２０及び図２１の図中に同一の符号を付し、同一の符号を付した部位についての説明は省略する。
【０１５７】
図２３（ａ）（ｂ）は、それぞれ、図２０及び図２１に示した化粧パネルの製造に当たって、樹脂含浸繊維シート層及び化粧層における芯層の端縁から外側にはみ出した部分を折り曲げる際の一形態を示した概略断面図である。図２３（ａ）（ｂ）は、図１３（ａ）（ｂ）にそれぞれ対応している。
【０１５８】
図２０及び図２１に示した化粧パネル１ｃでは、樹脂含浸繊維シート層３及び化粧層４の両方において芯層２の前記端縁から外側にはみ出した部分が、折り曲げられ、芯層２、すなわち、発泡体２２の端面を被覆している。この点のみが、図９及び図１０に示した化粧パネル１ｂと異なっている。その他の点は、図９及び図１０に示した化粧パネル１ｂと同一であるので、図２３（ａ）（ｂ）の図中に図１３（ａ）（ｂ）の図中に付した符号と同一の符号を付し、同一の符号を付した部位についての説明は省略する。
【０１５９】
図２４（ａ）（ｂ）は、それぞれ、図２０及び図２１に示した化粧パネルにおいて、樹脂含浸繊維シート層及び化粧層における芯層の端縁から外側にはみ出した部分によって枠体の端面を被覆する一形態を示した概略断面図である。図２４（ａ）（ｂ）は、図１４（ａ）（ｂ）にそれぞれ対応している。
【０１６０】
図２４（ａ）（ｂ）に示した化粧パネル１ｃでは、芯層２、すなわち、発泡体２２の端面部に溝１３を形成することができる点においてのみ図１４（ａ）（ｂ）に示した化粧パネル１ｂと異なっている。その他の点は、図１４（ａ）（ｂ）に示した化粧パネル１ｂと同一であるので、図２４（ａ）（ｂ）の図中に図１４（ａ）（ｂ）の図中に付した符号と同一の符号を付し、同一の符号を付した部位についての説明は省略する。
【０１６１】
図２５（Ａ）（Ｂ）（Ｃ）（Ｄ）（Ｅ）（Ｆ）は、図２４（ｂ）に示した化粧パネルの製造方法の一形態を示した概要断面工程図である。図２５（Ａ）（Ｂ）（Ｃ）（Ｄ）（Ｅ）（Ｆ）は、図１５（Ａ）（Ｂ）（Ｃ）（Ｄ）（Ｅ）（Ｆ）に対応している。
【０１６２】
図２５（Ａ）（Ｂ）（Ｃ）（Ｄ）（Ｅ）（Ｆ）に示した化粧パネル１ｃの製造方法は、芯層２、すなわち、発泡体２２の端面部に溝１３を形成する点のみが、図１５（Ａ）（Ｂ）（Ｃ）（Ｄ）（Ｅ）（Ｆ）に化粧パネル１ｂの製造方法と異なっている。その他の点は、図１５（Ａ）（Ｂ）（Ｃ）（Ｄ）（Ｅ）（Ｆ）に示した化粧パネル１ｂの製造方法と同一である。したがって、図２５（Ａ）（Ｂ）（Ｃ）（Ｄ）（Ｅ）（Ｆ）の図中に、図１５（Ａ）（Ｂ）（Ｃ）（Ｄ）（Ｅ）（Ｆ）の図中に付した符号と同一の符号を付し、同一の符号を付した部位についての説明は省略する。
【０１６３】
図２６（Ａ）（Ｂ）（Ｃ）（Ｄ）（Ｅ）（Ｆ）は、図２４（ｂ）に示した化粧パネルの製造方法の別の形態を示した概要断面工程図である。図２６（Ａ）（Ｂ）（Ｃ）（Ｄ）（Ｅ）（Ｆ）は、図１６（Ａ）（Ｂ）（Ｃ）（Ｄ）（Ｅ）（Ｆ）に対応している。
【０１６４】
図２６（Ａ）（Ｂ）（Ｃ）（Ｄ）（Ｅ）（Ｆ）に示した化粧パネル１ｃの製造方法は、芯層２、すなわち、発泡体２２の端面部に溝１３を形成する点のみが、図１６（Ａ）（Ｂ）（Ｃ）（Ｄ）（Ｅ）（Ｆ）に示した化粧パネル１ｂの製造方法と異なっている。その他の点は、図１６（Ａ）（Ｂ）（Ｃ）（Ｄ）（Ｅ）（Ｆ）に示した化粧パネル１ｂの製造方法と同一である。したがって、図２６（Ａ）（Ｂ）（Ｃ）（Ｄ）（Ｅ）（Ｆ）の図中に、図１６（Ａ）（Ｂ）（Ｃ）（Ｄ）（Ｅ）（Ｆ）の図中に付した符号と同一の符号を付し、同一の符号を付した部位についての説明は省略する。
【０１６５】
図２７は、図２０及び図２１に示した化粧パネルの製造を図５に示した化粧パネルの製造方法に準じた製造方法の一形態を示した概略断面図である。図２７は、図１８に対応している。
【０１６６】
図２７に示した化粧パネル１ｃの製造方法は、芯層２、すなわち、発泡体２２の前記端面に樹脂含浸繊維シート層３及び化粧層４を接着する点のみが、図１８に示した化粧パネル１ｂの製造方法と異なっている。その他の点は、図１８に示した化粧パネル１ｂの製造方法と同一であるので、図２７図中に図１８に付した符号と同一の符号を付し、同一の符号を付した部位についての説明は省略する。
【０１６７】
図２８は、図２０及び図２１に示した化粧パネルの製造を図５に示した化粧パネルの製造方法に準じた製造方法の別の形態を示した概略断面図である。図２８は図１９に対応している。
【０１６８】
図２８に示した化粧パネル１ｃの製造方法は、芯層２、すなわち、発泡体２２の前記端面に樹脂含浸繊維シート層３及び化粧層４を接着する点のみが、図１９に示した化粧パネル１ｂの製造方法と異なっている。その他の点は、図１９に示した化粧パネル１ｂの製造方法と同一であるので、図２８図中に図１９に付した符号と同一の符号を付し、同一の符号を付した部位についての説明は省略する。
【０１６９】
図２０及び図２１に示した化粧パネル１ｃでも、図６に示した補強材９の取付けが可能である。また、図４に示した化粧パネル１ａと同様に、その表面側に位置する樹脂含浸繊維シート層３と化粧層４の間に、樹脂から形成された表層側樹脂層１１を介在させることができる。表層側樹脂層１１は、樹脂含浸繊維シート層３による芯層２と化粧層４の接着を阻害しない程度に介在させる。この場合、表層側樹脂層１１にカーボンブラック(carbon black)を配合することができる。このカーボンブラックの前記配合は、例えば、その表面側に位置する樹脂含浸繊維シート層３に対して行うことも可能である。
【０１７０】
以下に実施例を示し、本発明の化粧パネルについてさらに詳しく説明する。
【０１７１】
各実施例は、図１及び図２に示した化粧パネル１に関する。したがって、本発明の化粧パネルは、当然、実施例に示した化粧パネルに限定されない。
【実施例】
【０１７２】
（実施例１）
＜化粧パネルの製造＞
化粧パネルを以下の方法によって製造した。【０１７３】
厚さ60μmで、ポリエチレンテレフタレート樹脂製のフィルムの表面に、目付け量が300g/m2であるガラス繊維シートを載置して積層し、このガラス繊維シートの表面に、発泡倍率が1倍となるように調製したウレタン樹脂をローラー塗布した。このウレタン樹脂の塗布量は200g/m2とし、前記ガラス繊維シートの表面に一様に塗布し、前記ウレタン樹脂を前記ガラス繊維シートに含浸させた。【０１７４】
次いで、発泡倍率が30倍である、厚さ30mmの発泡ウレタン樹脂を、前記ウレタン樹脂が含浸した前記ガラス繊維シートの表面に載置して積層した。以上により得られた積層体の側面外側に30mmの厚さのスペーサーを配置した。この後、前記発泡ウレタン樹脂の表面に、前述と同じガラス繊維シートを載置して積層し、かつその表面に、前述と同じウレタン樹脂を前述と同じくローラー塗布し、前記ガラス繊維シートに含浸させた。そして、前記ガラスシートの表面に前記ポリエチレンテレフタレート樹脂製フィルムを載置し、最終的な積層体を作製した。【０１７５】
前記最終的な積層体を、その表裏両側から2枚の鉄板の間に挟み込み、80°C、2分、1.25kg/cm2の条件で加熱加圧して一体成形し、化粧パネルを製造した。【０１７６】
（実施例２）
前記ガラス繊維シートに含浸させるウレタン樹脂を発泡倍率が2倍となるように調整した以外は、実施例１と同様に化粧パネルを製造した。【０１７７】
（実施例３）
前記ガラス繊維シートに含浸させるウレタン樹脂を発泡倍率が4倍となるように調整した以外は、実施例１と同様に化粧パネルを製造した。【０１７８】
（比較例１）
前記ガラス繊維シートに替え、ウレタン樹脂100質量部に対し、フィラーとしてワラストナイトを20質量部含有する樹脂とした。この樹脂以外は、実施例１で製造した化粧パネルを形成する材料と同じ材料を用い、かつ実施例１と同一の製造方法によって化粧パネルを製造した。【０１７９】
（比較例２）
前記ガラス繊維シートに替え、ウレタン樹脂100質量部に対し、フィラーとしてワラストナイトを20質量部含有する樹脂とした。この樹脂以外は、実施例２で製造した化粧パネルを形成する材料と同じ材料を用い、かつ実施例２と同一の製造方法によって化粧パネルを製造した。【０１８０】
（比較例３）
前記ガラス繊維シートに替え、ウレタン樹脂100質量部に対し、フィラーとしてワラストナイトを20質量部含有する樹脂とした。この樹脂以外は、実施例３で製造した化粧パネルを形成する材料と同じ材料を用い、かつ実施例３と同一の製造方法によって化粧パネルを製造した。【０１８１】
＜化粧パネルの測定及び評価方法＞
実施例１〜３及び比較例１〜３で製造した化粧パネルに関し、衝撃強度及び表面硬度を以下の方法で測定及び評価を行った。表１に実施例１〜３及び比較例１〜３で製造した化粧パネルの各評価結果を示す。【０１８２】
（衝撃強度）
JIS K5600 5-3の耐おもり落下性に準拠し、300gの鋼球を高さ50cmから各化粧パネルの表面に向けて落下させ、落下後の表面の凹み量を測定した。なお、化粧パネルの表面に割れが発生した化粧パネルについては、凹み量は測定しなかった。割れについては、目視によって「ある」「なし」で確認した。表１における”Good”および”Not good”は以下を意味として用いた。
Good: 割れがない
Not good: 割れがある【０１８３】
（表面硬度）
JIS K5600 5-4の鉛筆法に準拠し、表面硬度試験を行い、鉛筆硬度3Bで化粧パネルの表面を引っ掻いたときの表面の凹みを、目視によって「ある」「なし」で評価した。表１における”Good”および”Not good”は以下を意味として用いた。
Good: 凹みがない
Not good: 凹みがある【０１８４】
【表１】
2017094259.tif 000003
【０１８５】
表１に示したように、実施例１〜３で製造した化粧パネルは、衝撃強度及び表面硬度の両方で結果が良好であった。【０１８６】
一方、比較例１〜３で製造した化粧パネルは、衝撃強度が実施例１〜３で製造した化粧パネルに比べて劣っていた。また、ガラス繊維シートに含浸させたウレタン樹脂の発泡倍率を1倍として製造した、比較例１の化粧パネルは、表面硬度は優れていたものの、比較例２及び３で製造した化粧パネルは、実施例１〜３で製造した化粧パネルに比べて表面硬度も劣っていた。【０１８７】
以上の結果から、実施例１〜３で製造した化粧パネルは、表面強度及び耐衝撃性に優れていることが確認された。実施例１〜３で製造した化粧パネルは、特に建具用のパネルとして好適であると考えられる。
【産業上の利用可能性】
【０１８８】
本発明の化粧パネルは、軽量でありながらも、十分な表面強度を有し、断熱性をも兼ね備え、しかも、優れた寸法安定性を有し、表裏側の環境差によって発生する可能性がある反りを抑制しつつ、耐衝撃性にも優れる。
【図１】
2017094259.tif 000004
【図２】
2017094259.tif 000005
【図３】
2017094259.tif 000006
【図４】
2017094259.tif 000007
【図５】
2017094259.tif 000008
【図６】
2017094259.tif 000009
【図７】
2017094259.tif 000010
【図８】
2017094259.tif 000011
【図９】
2017094259.tif 000012
【図１０】
2017094259.tif 000013
【図１１】
2017094259.tif 000014
【図１２】
2017094259.tif 000015
【図１３】
2017094259.tif 000016
【図１４】
2017094259.tif 000017
【図１５】
2017094259.tif 000018
【図１６】
2017094259.tif 000019
【図１７】
2017094259.tif 000020
【図１８】
2017094259.tif 000021
【図１９】
2017094259.tif 000022
【図２０】
2017094259.tif 000023
【図２１】
2017094259.tif 000024
【図２２】
2017094259.tif 000025
【図２３】
2017094259.tif 000026
【図２４】
2017094259.tif 000027
【図２５】
2017094259.tif 000028
【図２６】
2017094259.tif 000029
【図２７】
2017094259.tif 000030
【図２８】
2017094259.tif 000031
【国際調査報告】
2017094259.tif 000032
2017094259.tif 000033
2017094259.tif 000034
2017094259.tif 000035